(57)【特許請求の範囲】
【請求項１】
磁性キャリアコア及び磁性キャリアコア表面に形成された樹脂被覆層を有する磁性キャリアであって、
前記樹脂被覆層は、樹脂成分及び無機微粒子を有し、
前記無機微粒子は、典型金属元素の酸化物、または典型金属元素の炭酸塩を含有し、
前記無機微粒子の、温度３０℃湿度８０％の環境下に、７２時間放置した際の水分吸着量が２５．０質量％以下であり、
前記無機微粒子の電気伝導率が、２．０×１０-9μＳ／ｍ以上２．５×１０-5μＳ／ｍ以下、且つ前記無機微粒子の結晶化度が６０％以下であることを特徴とする磁性キャリア。
【請求項２】
前記磁性キャリアの５００Ｖ印加時の電流値が、２．０μＡ以上１００．０μＡ以下である請求項１に記載の磁性キャリア。
【請求項３】
前記無機微粒子は、前記樹脂被覆層の樹脂成分を１００質量部としたとき、１．０質量部以上１０．０質量部以下である請求項１または２に記載の磁性キャリア。
【請求項４】
前記無機微粒子は、ＭｇＯ、Ａｌ2Ｏ3、ＺｎＯ、ＣａＣＯ3、ＭｇＣＯ3、ＳｒＣＯ3から選ばれる、無機微粒子である請求項１〜３のいずれか１項に記載の磁性キャリア。
【請求項５】
前記無機微粒子はメカノケミカル処理されたものである請求項１〜４に記載の磁性キャリア。
【請求項６】
磁性キャリアコア及び磁性キャリアコア表面に形成された樹脂被覆層を有する磁性キャリアの製造方法であって、
前記樹脂被覆層は、樹脂成分及び無機微粒子を有し、
前記無機微粒子は、典型金属元素の酸化物、または典型金属元素の炭酸塩を含有し、
前記無機微粒子の、温度３０℃湿度８０％の環境下に、７２時間放置した際の水分吸着量が２５．０質量％以下であり、
前記無機微粒子の電気伝導率が、２．０×１０-9μＳ／ｍ以上２．５×１０-5μＳ／ｍ以下、且つ前記無機微粒子の結晶化度が６０％以下であり、
前記製造方法は、
（ａ）磁性キャリアコアを得る工程と、
（ｂ）結晶化度が９０％以上であるＭｇＯ、Ａｌ2Ｏ3、ＺｎＯ、ＣａＣＯ3、ＭｇＣＯ3及びＳｒＣＯ3の群より選択される少なくとも一つの無機微粒子を得る工程と、
（ｃ）前記工程（ｂ）で得られた無機微粒子にメカノケミカル処理を施し、結晶化度が６０％以下の無機微粒子を形成する工程と、
（ｄ）樹脂成分及び前記工程（ｃ）で得られた無機微粒子を含有する樹脂溶液を得る工程と、
（ｅ）前記樹脂溶液で前記磁性キャリアコアの表面を被覆し、前記樹脂被覆層を形成する工程と、を有する
ことを特徴とする磁性キャリアの製造方法。
【請求項７】
前記工程（ｃ）は、前記工程（ｂ）で得られた無機微粒子を、遊星型ボールミル又は振動ミルによって処理する工程を有する請求項６に記載の磁性キャリアの製造方法。
【請求項８】
前記工程（ｃ）は、更に、結晶化度が６０％以下である無機微粒子を、シランカップリング剤で処理する工程を有する請求項６に記載の磁性キャリアの製造方法。
【発明の詳細な説明】
【技術分野】
【０００１】
本発明は、電子写真法を用いて静電荷像を顕像化するための画像形成方法に使用される磁性キャリアに関するものである。
【背景技術】
【０００２】
従来、電子写真方式の画像形成方法は、静電潜像担持体上に種々の手段を用いて静電潜像を形成し、この静電潜像にトナーを付着させて、静電潜像を現像する方法が一般的に使用されている。この現像に際しては、磁性キャリアと呼ばれる担体粒子をトナーと混合し、摩擦帯電させて、トナーに適当量の正または負の電荷を付与し、その電荷をドライビングフォースとして現像させる二成分現像方式が広く採用されている。
【０００３】
二成分現像方式は、磁性キャリアに対して現像剤の撹拌、搬送、帯電などの機能を付与できるため、トナーとの機能分担が明確であり、このため現像剤性能の制御性が良いなどの利点がある。
【０００４】
一方、近年、電子写真分野の技術進化により、装置の高速化、高寿命化はもとより高精細化、画像品位の安定化を有することがますます厳しく要求されてきている。例えばトナ−粒子の適度な帯電性を長期にわたって維持すること、耐衝撃性、耐摩耗性のほか、湿度や温度等の環境変化に対してトナ−粒子の帯電性を安定に維持すること等。
【０００５】
これらの要求を満たすべく、様々な研究等が行われ、種々の樹脂被覆キャリアが提案されている。
【０００６】
このような中で、例えば、被覆樹脂中に無機微粒子を含有する提案がある（特許文献１乃至６参照）。これらの磁性キャリアにより、カブリ、トナー飛散、帯電維持性、キャリア汚染、環境安定性は改善されたが、環境安定性、特に環境変化時の画質安定性に関してはまだまだ改善の余地があり、更なる開発検討を行う必要がある。
【先行技術文献】
【特許文献】
【０００７】
【特許文献１】特開２００４−２３３９０５号公報
【特許文献２】特開２００９−１４５８４５号公報
【特許文献３】特開２００６−２６７２９７号公報
【特許文献４】特開２００１−１９４８３２号公報
【特許文献５】特開２０００−０９８６６６号公報
【特許文献６】特開２０１２−２５２３３２号公報
【発明の概要】
【発明が解決しようとする課題】
【０００８】
本発明の目的は、上記のごとき問題点を解決した磁性キャリアを提供するものであり、環境安定性に優れた画像を形成できる磁性キャリアを提供することにある。
【課題を解決するための手段】
【０００９】
本発明者らは、下記に示すような無機微粒子を有する磁性キャリアを使用することで、特に高温高湿環境での帯電緩和を抑え、環境差低減と高画質を両立できる磁性キャリアが得られることを見出した。
【００１０】
すなわち、本発明は、磁性キャリアコア及び磁性キャリアコア表面に形成された樹脂被覆層を有する磁性キャリアであって、
前記樹脂被覆層は、樹脂成分及び無機微粒子を有し、
前記無機微粒子は、典型金属元素の酸化物、または典型金属元素の炭酸塩を含有し、
前記無機微粒子の、温度３０℃湿度８０％の環境下に、７２時間放置した際の水分吸着量が２５．０質量％以下であり、
前記無機微粒子の電気伝導率が、２．０×１０-9μＳ／ｍ以上２．５×１０-5μＳ／ｍ以下、且つ前記無機微粒子の結晶化度が６０％以下であることを特徴とする磁性キャリアに関する。
また、本発明は、磁性キャリアコア及び磁性キャリアコア表面に形成された樹脂被覆層を有する磁性キャリアの製造方法であって、
前記樹脂被覆層は、樹脂成分及び無機微粒子を有し、
前記無機微粒子は、典型金属元素の酸化物、または典型金属元素の炭酸塩を含有し、
前記無機微粒子の、温度３０℃湿度８０％の環境下に、７２時間放置した際の水分吸着量が２５．０質量％以下であり、
前記無機微粒子の電気伝導率が、２．０×１０-9μＳ／ｍ以上２．５×１０-5μＳ／ｍ以下、且つ前記無機微粒子の結晶化度が６０％以下であり、
前記製造方法は、
（ａ）磁性キャリアコアを得る工程と、
（ｂ）結晶化度が９０％以上であるＭｇＯ、Ａｌ2Ｏ3、ＺｎＯ、ＣａＣＯ3、ＭｇＣＯ3及びＳｒＣＯ3の群より選択される少なくとも一つの無機微粒子を得る工程と、
（ｃ）前記工程（ｂ）で得られた無機微粒子にメカノケミカル処理を施し、結晶化度が６０％以下の無機微粒子を形成する工程と、
（ｄ）樹脂成分及び前記工程（ｃ）で得られた無機微粒子を含有する樹脂溶液を得る工程と、
（ｅ）前記樹脂溶液で前記磁性キャリアコアの表面を被覆し、前記樹脂被覆層を形成する工程と、を有する
ことを特徴とする磁性キャリアの製造方法に関する。
【発明の効果】
【００１１】
本発明の磁性キャリアを用いることにより、高温高湿環境での帯電量低下、及び常温低湿環境での帯電量上昇を抑え、長期にわたり安定した画像濃度の画像を提供することができる。
【００１２】
また、本発明の磁性キャリアを用いることにより、環境変動時に安定した濃度の画像を出力することができる。
【図面の簡単な説明】
【００１３】
【図１】本発明で用いた画像形成装置の概略図である。
【図２】本発明で用いた画像形成装置の概略図である。
【図３】本発明で用いた磁性キャリアの比抵抗の測定装置の概略図である。
【図４】本発明で用いた磁性キャリアの電流値の測定装置の概略図である。
【発明を実施するための形態】
【００１４】
本発明の磁性キャリアは、樹脂被覆層に、特定の典型金属元素の酸化物、または特定の典型金属元素の炭酸塩を含有する無機微粒子を含有し、
前記無機微粒子の、温度３０℃湿度８０％の環境下に、７２時間放置した際の水分吸着量が２５．０質量％以下であり、
前記無機微粒子の電気伝導率が、２．０×１０-9μＳ／ｍ以上２．５×１０-5μＳ／ｍ以下、且つ前記無機微粒子の結晶化度が６０％以下であることを特徴とする磁性キャリアである。
【００１５】
これまで、磁性キャリアの帯電付与能向上のため、有機微粒子や、アミノシラン等で処理された無機化合物を添加することが行われてきた。これにより、磁性キャリアの帯電付与能は向上するが、高温高湿環境、あるいは常温低湿環境において長期にわたり使用し続けた場合、帯電や画像濃度を十分に安定させるまでには至っていない。そこで本発明者らは、上記課題を解決する為に、本発明に至った。
【００１６】
本発明で使用する無機微粒子は、特定の典型金属元素の酸化物、または特定の典型金属元素の炭酸塩である。また無機微粒子の結晶化度が６０％以下、電気伝導率が２．０×１０-9μＳ／ｍ以上２．５×１０-5μＳ／ｍ以下、温度３０℃湿度８０％の環境下に、７２時間放置した際の水分吸着率が２５．０質量％以下となるものである。
【００１７】
これらの無機微粒子を使用することで、高温高湿環境、あるいは常温低湿環境において長期にわたり使用し続けた場合、帯電や画像濃度が安定することがわかった。また、特に高温高湿環境における帯電維持性が高く、常温低湿環境から高温高湿環境といった、環境変動に対しても画像濃度が安定することがわかった。これについては、以下のような効果が得られているのではないかと考える。
【００１８】
まず、結晶化度を６０％以下にすることで、無機微粒子内に格子欠陥が発生する。摩擦帯電によって生じた電荷が、この欠陥により一時的に保持されることで、高温高湿環境においても電荷緩和が起こり難くなっているものと考える。
【００１９】
また、電気伝導率が２．０×１０-9μＳ／ｍ以上２．５×１０-5μＳ／ｍ以下であることにより、被覆層の摩擦帯電により帯電した電荷の緩和が起こり難く、且つ、格子欠陥内に保持された電荷を、トナーに付与するのに最適な範囲であるためと考える。
【００２０】
また、水分吸着率は、２５．０質量％以下となるものであるが、２５．０質量％を超えると、吸着した水分の影響で、帯電低下や帯電量のバラツキが大きくなり、画像に濃度ムラが発生する。
【００２１】
本発明の無機微粒子で、好ましく使用できるのは、ＭｇＯ、Ａｌ2Ｏ3、ＺｎＯ、ＣａＣＯ3、ＭｇＣＯ3、ＳｒＣＯ3から選ばれる、無機微粒子である。
【００２２】
本発明において結晶化度を調整する手段としては、メカノケミカル処理が挙げられる。具体的には、遊星型ボールミル、振動ミル等により、処理強度や処理時間を制御しながらメカノケミカル処理を行うことで調整できる。
【００２３】
電気伝導率は、比抵抗と相関があり、例えば電気伝導率を低くする場合は、メカノケミカル処理後、有機化合物等で表面処理することで調整できる。また、電気伝導率を大きくする場合は、表面をカーボンや金属で処理することで調整可能である。
【００２４】
また、本発明の磁性キャリアは、５００Ｖ印加時の電流値が２．０μＡ以上１００．０μＡ以下である。電流値が上記範囲内であれば、本発明の無機微粒子の効果が最大限に発揮される。
【００２５】
本発明の磁性キャリアに使用する無機微粒子の添加量は、被覆樹脂１００質量部に対し１．０質量部以上１０．０質量部以下であることが好ましい。総量が上記範囲内である場合には、本発明の無機微粒子の効果が最大限に発揮される。
【００２６】
また、本発明の磁性キャリアに使用する無機微粒子の１次粒子の個数平均粒子径は、１５ｎｍ以上５００ｎｍ以下であることが好ましい。より好ましくは、１５ｎｍ以上５００ｎｍ以下である。１次粒子の個数平均粒子径がこの範囲内である場合には、本発明の無機微粒子の効果が最大限に発揮される。
【００２７】
次に、磁性キャリアコアについて説明する。
【００２８】
磁性キャリアコアは、マグネタイト粒子、フェライト粒子、磁性体分散型樹脂粒子等の公知の磁性粒子を用いることができる。中でも磁性体分散型樹脂粒子や中空形状またはポーラス形状を有しているフェライト粒子、或いは、このような形状を有するフェライト粒子の空隙に樹脂を含有させたものが、磁性キャリアの真密度を低くできるために好適である。
【００２９】
フェライト粒子の空隙に含有させる樹脂としては、被覆樹脂として使用する共重合体樹脂を用いることもできるが、これに限らず、公知の樹脂を用いることができ、中でも熱硬化性樹脂であることが好ましい。磁性キャリアの真密度を低くすることによって、トナーに対するストレスを軽減でき、トナースペントの発生を抑制できる。またドット再現性を改善することができ、高精細な画像を得ることができるようになる。
【００３０】
中空形状またはポーラス形状を有するフェライト粒子を得るためには、焼成時に温度を低めに調整して結晶の成長速度をコントロールする方法や発泡剤や有機微粒子の空孔形成剤を添加し空孔を生じさせる方法が挙げられる。また、焼成時の雰囲気を低酸素濃度にコントロールして磁性キャリアコアの抵抗をコントロールし、現像性に優れた磁性キャリアを得ることができる。
【００３１】
一方、磁性体分散型樹脂粒子の具体的な製造方法としては、以下の方法が挙げられる。例えば、鉄粉、マグネタイト粒子、フェライト粒子の如きサブミクロンの磁性体を熱可塑性樹脂中に分散させるように混練し、所望のキャリア粒径まで粉砕し、必要に応じて熱的または機械的な球形化処理を施して得ることができる。また、上記磁性体をモノマー中に分散させ、モノマーを重合して樹脂を形成することにより製造することも可能である。この場合の樹脂としては、ビニル樹脂、ポリエステル樹脂、エポキシ樹脂、フェノール樹脂、尿素樹脂、ポリウレタン樹脂、ポリイミド樹脂、セルロース樹脂、シリコーン樹脂、アクリル樹脂及びポリエーテル樹脂の如き樹脂が挙げられる。樹脂は、一種であっても、二種以上の混合樹脂であってもよい。特に、フェノール樹脂は、キャリアコアの強度を高めるという点で好ましい。真密度や比抵抗の調整は、磁性体の量を調整することによって行うことができる。具体的には、磁性体粒子の場合、キャリアに対して７０質量％以上、９５質量％以下添加することが好ましい。
【００３２】
磁性キャリアコアの比抵抗は、電界強度５００Ｖ／ｃｍにおける比抵抗値が１．０×１０5Ω・ｃｍ以上１．０×１０12Ω・ｃｍ以下であることが好ましい。現像性を高めることができるという点で、５．０×１０5Ω・ｃｍ以上１．０×１０810Ω・ｃｍ以下であることがより好ましい。比抵抗値が上記の範囲にある場合、樹脂のコート量を多くしなくともリークを抑制することができる。また、低電界強度においても良好な現像性が得られるようになる。
【００３３】
なお、キャリアコアの比抵抗値については、含有させるフェライト等の磁性体の比抵抗を調整したり、及び含有させる磁性体の量を変えたりすることによって調整することができる。
【００３４】
磁性キャリアコアは、磁化の強さが、１０００／４π（ｋＡ／ｍ）の磁界下で、４０Ａｍ2／ｋｇ以上７５Ａｍ2／ｋｇ以下であることが好ましい。より好ましくは４５Ａｍ2／ｋｇ以上７０Ａｍ2／ｋｇ以下、更に好ましくは４５Ａｍ2／ｋｇ以上６５Ａｍ2／ｋｇ以下である。磁性キャリアの磁化の強さが上記の範囲内にある場合には、現像スリーブへの磁気的拘束力が適度であるため、キャリア付着の発生をより良好に抑制できる。また、磁気ブラシ中でトナーに与えられるストレスを低減することができるため、トナーの劣化や他の部材に対する付着を良好に抑制できる。また、磁性キャリアの磁化の強さは、含有される樹脂量で適宜調整することができる。
【００３５】
磁性キャリアは、真密度が２．５ｇ／ｃｍ3以上５．０ｇ／ｃｍ3以下であることが好ましく、３．０ｇ／ｃｍ3以上４．５ｇ／ｃｍ3以下であることがより好ましい。この範囲の真密度を有する磁性キャリアを含む二成分系現像剤は、トナーへかかる負荷が少なく、磁性キャリアへのトナースペントの発生が抑制される。また、低電界強度における良好な現像性と磁性キャリア付着の防止を両立させるためにもこの範囲の真密度が磁性キャリアにとって好ましい。
【００３６】
次に、磁性キャリアについて説明する。
【００３７】
磁性キャリアは、体積基準の５０％粒子径（Ｄ５０）が２０μｍ以上１００μｍ以下であることが、トナーへの摩擦帯電付与能と画像領域へのキャリア付着の抑制と高画質化の観点から好ましい。より好ましくは、２５μｍ以上７０μｍ以下である。
【００３８】
磁性キャリアコア粒子の表面を被覆樹脂組成物で被覆する方法としては、特に限定されないが、浸漬法、スプレー法、ハケ塗り法、乾式法、及び流動床の如き塗布方法により処理する方法が挙げられる。中でも、多孔質磁性コア粒子表面の特徴である凹凸を活かすためには、被覆層の薄い部分と厚い部分の割合を制御することができる浸漬法が、現像性を向上させる観点からより好ましい。
【００３９】
被覆する被覆樹脂組成物溶液の調整としては、被覆樹脂組成物溶液中の樹脂濃度の調整、被覆する装置内の温度、溶剤を除去する際の温度や減圧度、樹脂被覆工程の回数などが挙げられる。
【００４０】
被覆樹脂組成物量は、磁性キャリアコア１００質量部に対して、０．５質量部以上６．０質量部以下であることが、帯電性の観点から好ましい。
【００４１】
被覆層に用いられる被覆樹脂組成物の樹脂としては特に限定されないが、分子構造中に環式炭化水素基を有するビニル系モノマーと他のビニル系モノマーとの共重合体であるビニル系樹脂が好ましい。
【００４２】
環式炭化水素基の具体例としては、炭素数３以上１０以下の環式炭化水素基が挙げられ、シクロヘキシル基、シクロペンチル基、アダマンチル基、シクロプロピル基、シクロブチル基、シクロヘプチル基、シクロオクチル基、シクロノニル基、シクロデシル基、イソボニル基、ノルボニル基、ボロニル基等である。なかでも、シクロヘキシル基、シクロペンチル基、アダマンチル基が好ましく、構造上安定であることにより樹脂充填型磁性コア粒子との密着性が高いという観点からシクロヘキシル基が特に好ましい。
【００４３】
また、ガラス転移温度（Ｔｇ）を調整するために、さらにその他のモノマーをビニル系樹脂の構成成分として含有させてもよい。
【００４４】
ビニル系樹脂の構成成分として用いられるその他のモノマーとしては、公知のモノマーが用いられるが、例えば次のようなものが挙げられる。スチレン、エチレン、プロピレン、ブチレン、ブタジエン、塩化ビニル、塩化ビニリデン、酢酸ビニル、メタクリル酸メチル、メタクリル酸エチル、メタクリル酸プロピル、ビニルメチルエーテル、ビニルエチルエーテル、ビニルメチルケトンなどが挙げられる。
【００４５】
さらに、被覆層に用いられるビニル系樹脂が、グラフト重合体であることが、磁性キャリアコア粒子との濡れ性がさらに良化し、均一な被覆層が形成されるため好ましい。
【００４６】
グラフト重合体を得るには、幹鎖を形成後グラフト重合する方法や、モノマーとしてマクロモノマーを用いて共重合する方法があるが、マクロモノマーを共重合して用いる方法が、枝鎖の分子量を容易にコントロールできるために好ましい。
【００４７】
用いられるマクロモノマーとしては特に限定されないが、磁性キャリアコアとの濡れ性がさらに良化することから、メチルメタクリレートマクロモノマーが好ましい。
【００４８】
上記マクロモノマーを重合する際に使用する量は、ビニル系樹脂の幹鎖の共重合体１００質量部に対して、１０質量部以上５０質量部以下が好ましく、２０質量部以上４０質量部以下がより好ましい。
【００４９】
また、被覆樹脂組成物に、導電性を有する粒子や荷電制御性を有する粒子や材料を含有させて用いてもよい。導電性を有する粒子としては、カーボンブラックが、フィラー効果を好適に作用させることで、被覆樹脂組成物の表面張力を好適に作用させることができ、被覆樹脂組成物の被覆性を向上させる観点から好ましい。
【００５０】
導電性を有する粒子の添加量としては、被覆樹脂１００質量部に対し、０．１質量部以上１０．０質量部以下であることが磁性キャリアの抵抗を調整するためには好ましい。
【００５１】
次に、本発明においてその目的を達成するに好ましいトナーの構成を以下に詳述する。
【００５２】
本発明に用いられる結着樹脂としては、ビニル系樹脂、ポリエステル系樹脂、エポキシ樹脂等が挙げられる。中でもビニル系樹脂とポリエステル系樹脂が帯電性や定着性でより好ましい。特にポリエステル系樹脂を用いた場合には本装置の導入による効果は大きい。
【００５３】
本発明において、ビニル系モノマーの単重合体または共重合体、ポリエステル、ポリウレタン、エポキシ樹脂、ポリビニルブチラール、ロジン、変性ロジン、テルペン樹脂、フェノール樹脂、脂肪族または脂環族炭化水素樹脂、芳香族系石油樹脂等を、必要に応じて前述した結着樹脂に混合して用いることができる。２種以上の樹脂を混合して、結着樹脂として用いる場合、より好ましい形態としては分子量の異なるものを適当な割合で混合するのが好ましい。
【００５４】
結着樹脂のガラス転移温度は、好ましくは４５℃以上８０℃以下、より好ましくは５５℃以上７０℃以下であることが好ましい。また、数平均分子量（Ｍｎ）は２，５００以上５０，０００以下、重量平均分子量（Ｍｗ）は１０，０００以上１，０００，０００以下であることが好ましい。
【００５５】
結着樹脂としては以下に示すポリエステル樹脂も好ましい。
【００５６】
本発明のトナーを磁性トナーとして用いる場合、磁性トナーに含まれる磁性材料としては、マグネタイト、マグヘマイト、フェライトの如き酸化鉄、及び他の金属酸化物を含む酸化鉄；Ｆｅ，Ｃｏ，Ｎｉのような金属、あるいは、これらの金属とＡｌ，Ｃｏ，Ｃｕ，Ｐｂ，Ｍｇ，Ｎｉ，Ｓｎ，Ｚｎ，Ｓｂ，Ｂｅ，Ｂｉ，Ｃｄ，Ｃａ，Ｍｎ，Ｓｅ，Ｔｉ，Ｗ，Ｖのような金属との合金、およびこれらの混合物等が挙げられる。
【００５７】
具体的には、磁性材料としては、四三酸化鉄（Ｆｅ3Ｏ4）、三二酸化鉄（γ−Ｆｅ2Ｏ3）、酸化鉄亜鉛（ＺｎＦｅ2Ｏ4）、酸化鉄イットリウム（Ｙ3Ｆｅ5Ｏ12）、酸化鉄カドミウム（ＣｄＦｅ2Ｏ4）、酸化鉄ガドリニウム（Ｇｄ3Ｆｅ5Ｏ12）、酸化鉄銅（ＣｕＦｅ2Ｏ4）、酸化鉄鉛（ＰｂＦｅ12Ｏ19）、酸化鉄ニッケル（ＮｉＦｅ2Ｏ4）、酸化鉄ネオジム（ＮｄＦｅ2Ｏ3）、酸化鉄バリウム（ＢａＦｅ12Ｏ19）、酸化鉄マグネシウム（ＭｇＦｅ2Ｏ4）、酸化鉄マンガン（ＭｎＦｅ2Ｏ4）、酸化鉄ランタン（ＬａＦｅＯ3）、鉄粉（Ｆｅ）、コバルト粉（Ｃｏ）、ニッケル粉（Ｎｉ）等が挙げられる。
【００５８】
これらは結着樹脂１００質量部に対して、磁性体２０質量部以上１５０質量部以下、好ましくは５０質量部以上１３０質量部以下、更に好ましくは６０質量部以上１２０質量部以下使用するのが良い。
【００５９】
本発明で使用される非磁性の着色剤としては、以下のものが挙げられる。
【００６０】
黒色着色剤としては、カーボンブラック；イエロー着色剤、マゼンタ着色剤及びシアン着色剤とを用いて黒色に調整したものが挙げられる。
【００６１】
マゼンタトナー用着色顔料しては、以下のものが挙げられる。縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペリレン化合物が挙げられる。具体的には、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８：２、４８：３，４８：４、４９、５０、５１、５２、５３、５４、５５、５７：１、５８、６０、６３、６４、６８、８１：１、８３、８７、８８、８９、９０、１１２、１１４、１２２、１２３、１４４、１４６、１５０、１６３、１６６、１６９、１７７、１８４、１８５、２０２、２０６、２０７、２０９、２２０、２２１、２３８、２５４、２６９；Ｃ．Ｉ．ピグメントバイオレット１９、Ｃ．Ｉ．バットレッド１、２、１０、１３、１５、２３、２９、３５が挙げられる。
【００６２】
着色剤には、顔料単独で使用してもかまわないが、染料と顔料とを併用してその鮮明度を向上させた方がフルカラー画像の画質の点から好ましい。
【００６３】
マゼンタトナー用染料としては、以下のものが挙げられる。Ｃ．Ｉソルベントレッド１、３、８、２３、２４、２５、２７、３０、４９、８１、８２、８３、８４、１００、１０９、１２１、Ｃ．Ｉ．ディスパースレッド９、Ｃ．Ｉ．ソルベントバイオレット８、１３、１４、２１、２７、Ｃ．Ｉ．ディスパーバイオレット１の如き油溶染料、Ｃ．Ｉ．ベーシックレッド１、２、９、１２、１３、１４、１５、１７、１８、２２、２３、２４、２７、２９、３２、３４、３５、３６、３７、３８、３９、４０、Ｃ．Ｉ．ベーシックバイオレット１、３、７、１０、１４、１５、２１、２５、２６、２７、２８の如き塩基性染料。
【００６４】
シアントナー用着色顔料としては、以下のものが挙げられる。Ｃ．Ｉ．ピグメントブルー１、２、３、７、１５：２、１５：３、１５：４、１６、１７、６０、６２、６６；Ｃ．Ｉ．バットブルー６、Ｃ．Ｉ．アシッドブルー４５、フタロシアニン骨格にフタルイミドメチルを１乃至５個置換した銅フタロシアニン顔料。
【００６５】
イエロー用着色顔料としては、以下のものが挙げられる。縮合アゾ化合物、イソインドリノン化合物、アンスラキノン化合物、アゾ金属化合物、メチン化合物、アリルアミド化合物。具体的には、Ｃ．Ｉ．ピグメントイエロー１、２、３、４、５、６、７、１０、１１、１２、１３、１４、１５、１６、１７、２３、６２、６５、７３、７４、８３、９３、９５、９７、１０９、１１０、１１１、１２０、１２７、１２８、１２９、１４７、１５５、１６８、１７４、１８０、１８１、１８５、１９１；Ｃ．Ｉ．バットイエロー１、３、２０が挙げられる。また、Ｃ．Ｉ．ダイレクトグリーン６、Ｃ．Ｉ．ベーシックグリーン４、Ｃ．Ｉ．ベーシックグリーン６、ソルベントイエロー１６２などの染料も使用することができる。
【００６６】
着色剤の使用量は、結着樹脂１００質量部に対して好ましくは０．１質量部以上３０質量部以下であり、より好ましくは０．５質量部以上２０質量部以下であり、最も好ましくは３質量部以上１５質量部以下である。
【００６７】
また、上記トナーにおいて、結着樹脂に予め、着色剤を混合し、マスターバッチ化させたものを用いることが好ましい。そして、この着色剤マスターバッチとその他の原材料（結着樹脂及びワックス等）を溶融混練させることにより、トナー中に着色剤を良好に分散させることができる。
【００６８】
本発明のトナーは、その帯電性をさらに安定化させる為に必要に応じて荷電制御剤を用いることができる。荷電制御剤は、結着樹脂１００質量部当り０．５質量部以上１０質量部以下使用するのが好ましい。
【００６９】
荷電制御剤としては、以下のものが挙げられる。
【００７０】
トナーを負荷電性に制御する負荷電性制御剤として、例えば有機金属錯体又はキレート化合物が有効である。モノアゾ金属錯体、芳香族ヒドロキシカルボン酸の金属錯体、芳香族ジカルボン酸系の金属錯体が挙げられる。他には、芳香族ハイドロキシカルボン酸、芳香族モノ及びポリカルボン酸及びその金属塩、その無水物、又はそのエステル類、又は、ビスフェノールのフェノール誘導体類が挙げられる。
【００７１】
本発明において、必要に応じて一種又は二種以上の離型剤を、トナー粒子中に含有させてもかまわない。離型剤としては次のものが挙げられる。
【００７２】
低分子量ポリエチレン、低分子量ポリプロピレン、マイクロクリスタリンワックス、パラフィンワックスなどの脂肪族炭化水素系ワックスが好ましく使用できる。また、酸化ポリエチレンワックスなどの脂肪族炭化水素系ワックスの酸化物、または、それらのブロック共重合物；カルナバワックス、サゾールワックス、モンタン酸エステルワックスなどの脂肪酸エステルを主成分とするワックス類；及び脱酸カルナバワックスなどの脂肪酸エステル類を一部または全部を脱酸化したものなどが挙げられる。
【００７３】
離型剤の量は、結着樹脂１００質量部あたり０．１質量部以上２０質量部以下、好ましくは０．５質量部以上１０質量部以下が好ましい。
【００７４】
本発明のトナーには、トナー粒子に外添することにより、流動性が添加前後を比較すると増加し得る微粉体を流動性向上剤として用いてもかまわない。例えば、フッ化ビニリデン微粉末、ポリテトラフルオロエチレン微粉末の如きフッ素系樹脂粉末；湿式製法シリカ、乾式製法シリカの如き微粉末シリカ、微粉末酸化チタン、微粉末アルミナ等をシランカップリング剤、チタンカップリング剤、シリコーンオイルにより表面処理を施し、疎水化処理したものであり、メタノール滴定試験によって測定された疎水化度が３０以上８０以下の範囲の値を示すように処理したものが特に好ましい。
【００７５】
本発明における無機微粒子は、トナー１００質量部に対して、０．１質量部以上１０質量部以下、好ましくは０．２質量部以上８質量部以下用いるのが良い。
【００７６】
本発明の磁性キャリアとトナーを混合して二成分系現像剤として使用する場合、その際のキャリア混合比率は、現像剤中のトナー濃度として、２質量％以上１５質量％以下、好ましくは４質量％以上１３質量％以下にすると通常良好な結果が得られる。
【００７７】
また、現像器内の二成分系現像剤のトナー濃度の低下に応じて現像器に補給するための補給用現像剤では、補給用磁性キャリア１質量部に対しトナー量は２質量部以上５０質量部以下である。
【００７８】
次に本発明の磁性キャリア、二成分系現像剤及び補給用現像剤を用いる現像装置を備えた画像形成装置について例を挙げて説明するが、本発明の現像方法に使用される現像装置はこれに限るものではない。
【００７９】
＜画像形成方法＞
図１において、静電潜像担持体１は図中矢印方向に回転する。静電潜像担持体１は帯電手段である帯電器２により帯電され、帯電した静電潜像担持体１表面には、静電潜像形成手段である露光器３により露光させ、静電潜像を形成する。現像器４は、二成分系現像剤を収容する現像容器５を有し、現像剤担持体６は回転可能な状態で配置され、且つ、現像剤担持体６内部に磁界発生手段をしてマグネット７を内包している。マグネット７の少なくとも一つは潜像担持体に対して対向の位置になるように設置されている。二成分系現像剤は、マグネット７の磁界により現像剤担持体６上に保持され、規制部材８により、二成分系現像剤量が規制され、静電潜像担持体１と対向する現像部に搬送される。現像部においては、マグネット７の発生する磁界により磁気ブラシを形成する。その後、直流電界に交番電界を重畳してなる現像バイアスを印加することにより静電潜像はトナー像として可視像化される。静電潜像担持体１上に形成されたトナー像は、転写帯電器１１によって記録媒体１２に静電的に転写される。ここで、図２に示すように、静電潜像担持体１から中間転写体９に一旦転写し、その後、転写材（記録媒体）１２へ静電的に転写してもよい。その後記録媒体１２は、定着器１３に搬送され、ここで加熱、加圧されることにより、記録媒体１２上にトナーが定着される。その後、記録媒体１２は、出力画像として装置外へ排出される。尚、転写工程後、静電潜像担持体１上に残留したトナーは、クリーナー１５により除去される。その後、クリーナー１５により清掃された静電潜像担持体１は、前露光１６からの光照射により電気的に初期化され、上記画像形成動作が繰り返される。
【００８０】
図２は、本発明の画像形成方法をフルカラー画像形成装置に適用した概略図の一例を示す。
【００８１】
図中のＫ、Ｙ、Ｃ、Ｍなどの画像形成ユニットの並びや回転方向を示す矢印は何らこれに限定されるものではない。ちなみにＫはブラック、Ｙはイエロー、Ｃはシアン、Ｍはマゼンタを意味している。図２において、静電潜像担持体１Ｋ、１Ｙ、１Ｃ、１Ｍは図中矢印方向に回転する。各静電潜像担持体は帯電手段である帯電器２Ｋ、２Ｙ、２Ｃ、２Ｍにより帯電され、帯電した各静電潜像担持体表面には、静電潜像形成手段である露光器３Ｋ、３Ｙ、３Ｃ、３Ｍにより露光し、静電潜像を形成する。その後、現像手段である現像器４Ｋ、４Ｙ、４Ｃ、４Ｍに具備される現像剤担持体６Ｋ、６Ｙ、６Ｃ、６Ｍ上に担持された二成分系現像剤により静電潜像はトナー像として可視像化される。さらに転写手段である中間転写帯電器１０Ｋ、１０Ｙ、１０Ｃ、１０Ｍにより中間転写体９に転写される。さらに転写手段である転写帯電器１１により、記録媒体１２に転写され、記録媒体１２は、定着手段である定着器１３により加熱圧力定着され、画像として出力される。そして、中間転写体９のクリーニング部材である中間転写体クリーナー１４は、転写残トナーなどを回収する。本発明の現像方法としては、具体的には、現像剤担持体に交流電圧を印加して、現像領域に交番電界を形成しつつ、磁気ブラシが感光体に接触している状態で現像を行うことが好ましい。現像剤担持体（現像スリーブ）６と感光ドラムとの距離（Ｓ−Ｄ間距離）は、１００μｍ以上１０００μｍ以下であることが、キャリア付着防止及びドット再現性の向上において良好である。
【００８２】
交番電界のピーク間の電圧（Ｖｐｐ）は３００Ｖ以上３０００Ｖ以下、好ましくは５００Ｖ以上１８００Ｖ以下である。また周波数は５００Ｈｚ以上１００００Ｈｚ以下、好ましくは１０００Ｈｚ以上７０００Ｈｚ以下であり、それぞれプロセスにより適宜選択して用いることができる。この場合、交番電界を形成するための交流バイアスの波形としては三角波、矩形波、正弦波、あるいはＤｕｔｙ比を変えた波形が挙げられる。トナー像の形成速度の変化に対応するためには、非連続の交流バイアス電圧を有する現像バイアス電圧（断続的な交番重畳電圧）を現像剤担持体に印加して現像を行うことが好ましい。
【００８３】
良好に帯電したトナーを有する二成分系現像剤を使用することで、カブリ取り電圧（Ｖｂａｃｋ）を低くすることができ、感光体の一次帯電を低めることができるために感光体寿命を長寿命化できる。Ｖｂａｃｋは、現像システムにも依るが２００Ｖ以下、より好ましくは１５０Ｖ以下が良い。コントラスト電位としては、十分な画像濃度が出るように１００Ｖ以上４００Ｖ以下が好ましく用いられる。
【００８４】
＜無機微粒子の結晶化度の測定＞
無機微粒子の結晶化度の測定は、Ｘ線粉末回折（ＸＲＤ  Ｘ‘ｐｅａｔ  ＰＲＯ−ＭＰＤ  ＰＡＮａｌｙｔｉｃａｌ社製）を用いて測定した。加速電圧４５ｋＶ、電流４０ｍＡでＸ線を発生させた。
【００８５】
粉末Ｘ線の測定条件は、
発散スリット：１／４ｒａｄ（固定）
散乱防止スリット：１／２ｒａｄ
ソーラースリット：０．０４ｒａｄ
マスク：１５ｍｍ
アンチスキャッタースリット：７．５ｍｍ
スピナー：あり
測定方法スキャン軸：Ｃｏｎｔｉｎｕｏｕｓ  ２θ／θ
測定範囲：５．０≦２θ≦８０°
ステップ間隔：０．０２６ｄｅｇ／ｓ
スキャン速度：０．５２５ｄｅｇ／ｓ
で測定を行った。
【００８６】
結晶化度は、同種の無機微粒子、それぞれ結晶化度が既知のサンプルを測定し、解析ソフト「ハイスコアプラス」により解析する。
【００８７】
手順としては、「Ｄｅｔｅｒｍｉｎｅ  Ｂａｃｋｇｒｏｕｎｄ」で、「Ａｕｔｏｍａｔｉｃ」モードにより既知の結晶化度サンプルの測定データのピークの裾部分がつながるように、スライダーを動かし、「Ａｃｃｅｐｔ」を選択する。
【００８８】
次にＳｃａｎ  Ｌｉｓｔ中のロードしたスキャンファイルを選択し、スキャン詳細を表示させる。スキャン詳細中の「Ｓｃａｎ  ｓｔａｔｉｓｔｉｃｓ」の項目にある、「Ｃｏｎｓｔａｎｔ  Ｂａｃｋｇｒｏｕｎｄ」にある数字を、結晶化度が既知の値と同じになるように値を決定する。この値が装置バックグラウンドとなる。
【００８９】
次に、未知の結晶化度のサンプルを、測定し、「Ｄｅｔｅｒｍｉｎｅ  Ｂａｃｋｇｒｏｕｎｄ」で、同様の処理を行う。そのスキャンデータの「Ｃｏｎｓｔａｎｔ  Ｂａｃｋｇｒｏｕｎｄ」に、装置バックグラウンドを入力した時の結晶化度の値が、無機微粒子の結晶化度となる。
【００９０】
＜無機微粒子の水分吸着率の測定方法＞
無機微粒子をステンレス皿に精密天秤で１．０ｇ秤量し、温度３０℃、湿度８０％の雰囲気下に７２時間放置後の無機微粒子質量（Ｗ１）を測定する。その後、設定温度１００℃で減圧した乾燥器に、６時間放置し、乾燥後の無機微粒子中の水分を除去した後の無機微粒子質量（Ｗ２）を測定する。
【００９１】
下記式（１）に従い、磁性キャリアの。
無機微粒子水分吸着率（％）＝（Ｗ１−Ｗ２）／Ｗ１×１００    （１）
【００９２】
＜磁性キャリアコアの比抵抗測定＞
磁性キャリアコアの比抵抗は、図３に概略される測定装置を用いて測定する。なお、磁性キャリアは電界強度５００（Ｖ／ｃｍ）における比抵抗を測定する。
【００９３】
抵抗測定セルＡは、断面積２．４ｃｍ2の穴の開いた円筒状容器（ＰＴＦＥ樹脂製）１７、下部電極（ステンレス製）１８、支持台座（ＰＴＦＥ樹脂製）１９、上部電極（ステンレス製）２０から構成される。支持台座１９上に円筒状容器１８を載せ、試料（磁性キャリア又はキャリアコア）２１を厚さ約１ｍｍになるように充填し、充填された試料５に上部電極２０を載せ、試料の厚みを測定する。図３（ａ）に示す如く、試料のないときの間隙をｄ１とし、図３（ｂ）に示す如く、厚さ約１ｍｍになるように試料を充填したときの間隙ｄ２とすると、試料の厚みｄは下記式で算出される。
ｄ＝ｄ２−ｄ１（ｍｍ）
【００９４】
このとき、試料の厚みｄが０．９５ｍｍ以上１．０４ｍｍ以下となるように試料の質量を適宜変える。
【００９５】
電極間に直流電圧を印加し、そのときに流れる電流を測定することによって試料の比抵抗を求めることができる。測定には、エレクトロメーター２２（ケスレー６５１７Ａ  ケスレー社製）及び制御用に処理コンピュータ２３を用いる。
【００９６】
制御用の処理コンピュータにナショナルインスツルメンツ社製の制御系と制御ソフトウエア（ＬａｂＶＥＩＷ  ナショナルインスツルメンツ社製）を用いた。
【００９７】
測定条件として、試料と電極との接触面積Ｓ＝２．４ｃｍ2、試料の厚み０．９５ｍｍ以上１．０４ｍｍ以下になるように実測した値ｄを入力する。また、上部電極の荷重２７０ｇ、最大印加電圧１０００Ｖとする。
比抵抗（Ω・ｃｍ）＝（印加電圧（Ｖ）／測定電流（Ａ））×Ｓ（ｃｍ2）／ｄ（ｃｍ）電界強度（Ｖ／ｃｍ）＝印加電圧（Ｖ）／ｄ（ｃｍ）
【００９８】
磁性キャリア及びキャリアコアの前記電界強度における比抵抗は、グラフ上の前記電界強度における比抵抗をグラフから読み取る。
【００９９】
＜無機微粒子の電気伝導率測定＞
無機微粒子の電気伝導率は、上記磁性キャリアコアの比抵抗測定と同じ装置を使い、電界強度５０００（Ｖ／ｃｍ）で測定したときの「比抵抗」の逆数を電気伝導率とする。
【０１００】
変更する条件は、電界強度と、試料の厚みｄが０．３０ｍｍ以上０．６０ｍｍ以下となるように試料の質量を適宜変える以外は同様の方法で測定を行う。
【０１０１】
＜磁性キャリアの体積基準の５０％粒径（Ｄ５０）の測定方法＞
粒度分布測定は、レーザー回折・散乱方式の粒度分布測定装置「マイクロトラックＭＴ３３００ＥＸ」（日機装社製）にて測定を行った。
【０１０２】
磁性キャリア、キャリアコアの体積基準の５０％粒径（Ｄ５０）の測定には、乾式測定用の試料供給機「ワンショットドライ型サンプルコンディショナーＴｕｒｂｏｔｒａｃ」（日機装社製）を装着して行った。Ｔｕｒｂｏｔｒａｃの供給条件として、真空源として集塵機を用い、風量約３３ｌ／ｓｅｃ、圧力約１７ｋＰａとした。制御は、ソフトウエア上で自動的に行う。粒径は体積基準の粒度分布における５０％粒径（Ｄ５０）を求める。制御及び解析は付属ソフト（バージョン１０．３．３−２０２Ｄ）を用いて行う。測定条件は下記の通りである。
ＳｅｔＺｅｒｏ時間  ：１０秒
測定時間            ：１０秒
測定回数            ：１回
粒子屈折率          ：１．８１％
粒子形状            ：非球形
測定上限            ：１４０８μｍ
測定下限            ：０．２４３μｍ
測定環境            ：２３℃、５０％ＲＨ
【０１０３】
＜電流値の測定＞
磁性キャリアを８００ｇ秤量し、温度２０℃以上２６℃以下、湿度５０％ＲＨ以上６０％ＲＨ以下の環境に１５分以上暴露した。その後図４に示すマグネットローラーとＡｌ素管を電極とし、その間隔を４．５ｍｍに配置した電流値測定装置を用いて印加電圧５００Ｖにて測定した。
【０１０４】
＜磁性キャリアコアの磁化量の測定方法＞
磁性キャリアの磁化量は、振動磁場型磁気特性測定装置（Ｖｉｂｒａｔｉｎｇ  ｓａｍｐｌｅ  ｍａｇｎｅｔｏｍｅｔｅｒ）や直流磁化特性記録装置（Ｂ−Ｈトレーサー）で求めることが可能である。本発明においては、振動磁場型磁気特性測定装置ＢＨＶ−３０（理研電子（株）製）で以下の手順で測定する。
【０１０５】
円筒状のプラスチック容器に磁性キャリアを十分に密に充填したものを試料として用い、７９．６ｋＡ／ｍ（１０００Ｏｅ）の外部磁場における磁化モーメントを測定する。測定では、プラス側の最大外部磁場（＋７９．６ｋＡ／ｍ）をかけ、その後マイナスの最大外部磁場（−７９．６ｋＡ／ｍ）をかけるようにヒステリシスループを測定する。そのときのプラス側とマイナス側の最大値の絶対値の平均をもって最大磁化モーメント（ｅｍｕ）とする。また、該容器に充填した磁性キャリアの実際の質量を測定する。最大磁化モーメントを質量（ｇ）で除することにより、磁性キャリアの磁化の強さ（Ａｍ2／ｋｇ）を求める。
【０１０６】
＜磁性キャリアの真密度の測定方法＞
磁性キャリアの真密度は、乾式自動密度計アキュピック１３３０（島津製作所社製）を用い測定する。まず、２３℃、５０％ＲＨの環境に２４時間放置したサンプル試料を５ｇ精秤し、測定用セル（１０ｃｍ3）に入れ、本体試料室に挿入する。測定は、試料サンプル質量を本体に入力し測定をスタートさせることにより自動測定できる。
【０１０７】
自動測定の測定条件は、２０．０００ｐｓｉｇ（２．３９２×１０2ｋＰａ）で調整されたヘリウムガスを用いる。試料室内に１０回パージした後、試料室内の圧力変化が０．００５（ｐｓｉｇ／ｍｉｎ）（３．４４７×１０-2ｋＰａ／ｍｉｎ）になる状態を平衡状態とし、平衡状態になるまで繰り返しヘリウムガスをパージする。平衡状態の時の本体試料室の圧力を測定する。その平衡状態に達したときの圧力変化により試料サンプル体積が算出できる（ボイルの法則）。
【０１０８】
試料サンプル体積が算出できることにより、以下の式で試料サンプルの真密度が計算できる。
試料サンプルの真密度（ｇ／ｃｍ3）＝試料サンプル質量（ｇ）／試料サンプル体積（ｃｍ3）
この自動測定により５回繰り返し測定した値の平均値をキャリアコアの真密度（ｇ／ｃｍ3）とする。
【０１０９】
＜トナーの重量平均粒径（Ｄ４）の測定方法＞
トナーの重量平均粒径（Ｄ４）１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター社製）と、測定条件設定及び測定データ解析をするための付属の専用ソフト「ベックマン・コールター  Ｍｕｌｔｉｓｉｚｅｒ  ３  Ｖｅｒｓｉｏｎ３．５１」（ベックマン・コールター社製）を用いた。実効測定チャンネル数２万５千チャンネルで測定し、測定データの解析を行い、算出した。
【０１１０】
測定に使用する電解水溶液は、特級塩化ナトリウムをイオン交換水に溶解して濃度が約１質量％となるようにしたもの、例えば、「ＩＳＯＴＯＮ  ＩＩ」（ベックマン・コールター社製）が使用できる。
【０１１１】
尚、測定、解析を行う前に、以下のように専用ソフトの設定を行った。
【０１１２】
専用ソフトの「標準測定方法（ＳＯＭ）を変更画面」において、コントロールモードの総カウント数を５００００粒子に設定し、測定回数を１回、Ｋｄ値は「標準粒子１０．０μｍ」（ベックマン・コールター社製）を用いて得られた値を設定する。閾値／ノイズレベルの測定ボタンを押すことで、閾値とノイズレベルを自動設定する。また、カレントを１６００μＡに、ゲインを２に、電解液をＩＳＯＴＯＮ  ＩＩに設定し、測定後のアパーチャーチューブのフラッシュにチェックを入れる。
【０１１３】
専用ソフトの「パルスから粒径への変換設定画面」において、ビン間隔を対数粒径に、粒径ビンを２５６粒径ビンに、粒径範囲を２μｍから６０μｍまでに設定する。
【０１１４】
具体的な測定法は以下の通りである。
（１）Ｍｕｌｔｉｓｉｚｅｒ  ３専用のガラス製２５０ｍｌ丸底ビーカーに前記電解水溶液約２００ｍｌを入れ、サンプルスタンドにセットし、スターラーロッドの撹拌を反時計回りで２４回転／秒にて行う。そして、解析ソフトの「アパーチャーのフラッシュ」機能により、アパーチャーチューブ内の汚れと気泡を除去しておく。
（２）ガラス製の１００ｍｌ平底ビーカーに前記電解水溶液約３０ｍｌを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で３質量倍に希釈した希釈液を約０．３ｍｌ加える。
（３）発振周波数５０ｋＨｚの発振器２個を位相を１８０度ずらした状態で内蔵し、電気的出力１２０Ｗの超音波分散器「Ｕｌｔｒａｓｏｎｉｃ  Ｄｉｓｐｅｎｓｉｏｎ  Ｓｙｓｔｅｍ  Ｔｅｔｏｒａ１５０」（日科機バイオス社製）の水槽内に所定量のイオン交換水を入れる。この水槽中に前記コンタミノンＮを約２ｍｌ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナー約１０ｍｇを少量ずつ前記電解水溶液に添加し、分散させる。そして、さらに６０秒間超音波分散処理を継続する。尚、超音波分散にあたっては、水槽の水温が１０℃以上４０℃以下となる様に適宜調節する。
（６）サンプルスタンド内に設置した前記（１）の丸底ビーカーに、ピペットを用いてトナーを分散した前記（５）の電解質水溶液を滴下し、測定濃度が約５％となるように調整する。そして、測定粒子数が５００００個になるまで測定を行う。
（７）測定データを装置付属の前記専用ソフトにて解析を行ない、重量平均粒径（Ｄ４）を算出する。尚、専用ソフトでグラフ／体積％と設定したときの、分析／体積統計値（算術平均）画面の「平均径」が重量平均粒径（Ｄ４）である。
【実施例】
【０１１５】
以下、実施例を参照して本発明をより具体的に説明するが、本発明はこれら実施例にのみ限定されるものではない。
【０１１６】
＜無機微粒子１、２、１０、１１、１４、１６の製造例＞
１次粒子の個数平均粒子径５００ｎｍ、結晶化度８４．９％の酸化マグネシウム（無機微粒子１６）を、粉砕装置１として、アシザワファインテック社製の「スターミルＬＭＺ」を用いて粉砕した。粉砕メディアはビーズ径０．０５ｍｍのジルコニアビーズを用いた。そして、上記酸化マグネシウムとエタノールを混合したスラリーをビーズミルに通過させ、１次粒子の個数平均粒子径が９０ｎｍになるまで粉砕した。その後エタノールを取り除いて試料を乾燥させた。
【０１１７】
粉砕装置１により得られたサンプルを、粉砕装置２として、フリッチュ社製、遊星型ボールミル「クラシックラインＰ−５」を用いて処理を行った。２５０ｍｌ容器に、上記試料１５ｇと、１０ｍｍのアルミナボール２０個入れ、２０時間処理を行って試料を取りだし、無機微粒子１とした。無機微粒子１の１次粒子の個数平均粒子径は８０ｎｍ、結晶化度は３１．５％であった。
【０１１８】
また、粉砕装置１により得られたサンプルを、粉砕装置２の処理時間を５０時間にしたものを無機微粒子２とした。無機微粒子２の１次粒子の個数平均粒子径は７０ｎｍ、結晶化度は９．６％であった。
【０１１９】
粉砕装置１により得られたサンプルを、粉砕装置２の処理時間を２時間行い、取り出したサンプルに、３−グリシドキシプロピルトリメトキシシラン０．１質量％処理したものを無機微粒子１０とした。無機微粒子１０の１次粒子の個数平均粒子径は８９ｎｍ、結晶化度は６０．０％であった。
【０１２０】
同様に粉砕装置２の処理時間を２時間行い、取り出したサンプルに、３−アミノプロピルトリメトキシシラン０．１質量％処理したものを無機微粒子１１とした。無機微粒子１１の１次粒子の個数平均粒子径は８８ｎｍ、結晶化度は６０．０％であった。
【０１２１】
粉砕装置２の処理時間を１時間行い、取り出したサンプルに、３−アミノプロピルトリメトキシシラン０．２質量％処理したものを無機微粒子１４とした。無機微粒子１４の１次粒子の個数平均粒子径は９０ｎｍ、結晶化度は６１．２％であった。
【０１２２】
１次粒子の個数平均粒子径、結晶化度以外の物性を表１に示す。
【０１２３】
＜無機微粒子３、８、１２、１５の製造例＞
１次粒子の個数平均粒子径８３ｎｍ、結晶化度９１．０％の酸化アルミニウムを、粉砕装置１を用い、１次粒子の個数平均粒子径が７０ｎｍになるまで粉砕した。その後エタノールを取り除いて試料を乾燥させた。
【０１２４】
粉砕装置１により得られたサンプルを、粉砕装置２を用いて３０時間処理を行って試料を取りだしたものを、無機微粒子３とした。無機微粒子３の１次粒子の個数平均粒子径は５８ｎｍ、結晶化度は４８．６％であった。
また無機微粒子３に、３−アミノプロピルトリメトキシシラン０．３質量％処理したものを無機微粒子８とした。無機微粒子８の１次粒子の個数平均粒子径は６０ｎｍ、結晶化度は４８．５％であった。
【０１２５】
粉砕装置１により得られたサンプルを、粉砕装置２で処理時間を５０時間行い、３−アミノプロピルトリメトキシシラン０．１質量％処理したものを無機微粒子１２とした。無機微粒子１２の１次粒子の個数平均粒子径は４４ｎｍ、結晶化度は２２．１％であった。
【０１２６】
また、市販の酸化アルミニウムに、３−アミノプロピルトリメトキシシラン０．３質量％処理したものを無機微粒子１５とした。無機微粒子１５の１次粒子の個数平均粒子径は８５ｎｍ、結晶化度は９０．１％であった。
【０１２７】
１次粒子の個数平均粒子径、結晶化度以外の物性を表１に示す。
【０１２８】
＜無機微粒子４、９、１３の製造例＞
１次粒子の個数平均粒子径５０ｎｍ、結晶化度９０．６％の酸化亜鉛を、粉砕装置１を用い、１次粒子の個数平均粒子径が３２ｎｍになるまで粉砕した。その後エタノールを取り除いて試料を乾燥させた。
【０１２９】
粉砕装置１により得られたサンプルを、粉砕装置２を用いて３０時間処理を行って試料を取りだしたものを、３−アミノプロピルトリメトキシシラン０．１質量％処理したものを無機微粒子４とした。無機微粒子４の１次粒子の個数平均粒子径は２０ｎｍ、結晶化度は５０．２％であった。
【０１３０】
粉砕装置１により得られたサンプルを、粉砕装置２で２０時間処理したものを無機微粒子９、１８時間処理したものを無機微粒子１３とした。無機微粒子９の１次粒子の個数平均粒子径は２５ｎｍ、結晶化度は５８．９％、無機微粒子１３の１次粒子の個数平均粒子径は２８ｎｍ、結晶化度は５９．６％であった。
【０１３１】
１次粒子の個数平均粒子径、結晶化度以外の物性を表１に示す。
【０１３２】
＜無機微粒子５乃至７の製造例＞
炭酸カルシウム、炭酸マグネシウム、炭酸ストロンチウムを、粉砕装置２を用いて３０時間処理を行って試料を取りだしたものを、それぞれ無機微粒子５乃至７とした。
【０１３３】
無機微粒子５の１次粒子の個数平均粒子径は１００ｎｍ、結晶化度は５５．０％、無機微粒子６の１次粒子の個数平均粒子径は１５０ｎｍ、結晶化度は５５．４％、で無機微粒子７の１次粒子の個数平均粒子径は２５０ｎｍ、結晶化度は５７．６％あった。
【０１３４】
無機微粒子の物性を表１に示す。
【０１３５】
＜無機微粒子１７、１８の製造例＞
無機微粒子１７は、１次粒子の個数平均粒子径：６３０ｎｍ  結晶化度８８．５％の炭酸カリウムを使用した。
【０１３６】
また、無機微粒子１８は、１次粒子の個数平均粒子径：５８ｎｍ  結晶化度２．８％のシリカ微粉体に、ヘキサメチルジシラザン０．５質量％処理したものを使用した。１次粒子の個数平均粒子径：６０ｎｍ  結晶化度２．１％であった。
【０１３７】
１次粒子の個数平均粒子径、結晶化度以外の物性を表１に示す。
【０１３８】
【表１】
0006418992.tif 000002
【０１３９】
＜磁性キャリアコア１（多孔質磁性コア粒子）の製造例＞
工程１（秤量・混合工程）
Ｆｅ2Ｏ3      ６８．３質量％
ＭｎＣＯ3      ２８．５質量％
Ｍｇ（ＯＨ）2    ２．０質量％
ＳｒＣＯ3        １．２質量％
【０１４０】
上記フェライト原材料を秤量し、フェライト原料８０質量部に水２０質量部を加えて粉砕し、スラリーを調製した。スラリーの固形分濃度は、８０質量％とした。
【０１４１】
工程２（仮焼成工程）
混合したスラリーをスプレードライヤー（大川原化工機社製）により乾燥した後、バッチ式電気炉で、窒素雰囲気下（酸素濃度１．０体積％）、温度１０５０℃で３．０時間焼成し、仮焼フェライトを作製した。
【０１４２】
工程３（粉砕工程）
仮焼フェライトをクラッシャーで０．５ｍｍ程度に粉砕した後に、水を加え、スラリーを調製した。スラリーの固形分濃度を７０質量％とした。１／８インチのステンレスビーズを用いた湿式ボールミルで３時間粉砕し、スラリーを得た。さらにこのスラリーを直径１ｍｍのジルコニアを用いた湿式ビーズミルで４時間粉砕し、体積基準の５０％粒子径（Ｄ５０）が１．３μｍ仮焼フェライトスラリーを得た。
【０１４３】
工程４（造粒工程）
上記仮焼フェライトスラリーに、１００質量部に対し、分散剤としてポリカルボン酸アンモニウム１．０質量部、バインダーとしてポリビニルアルコール１．５質量部の割合で添加した後、スプレードライヤー（大川原化工機社製）で球状粒子に造粒、乾燥した。得られた造粒物に対して、粒度調整を行った後、ロータリー式電気炉を用いて７００℃で２時間加熱し、分散剤やバインダー等の有機物を除去した。
【０１４４】
工程５（焼成工程）
窒素雰囲気下（酸素濃度１．０体積％）で、室温から焼成温度（１１００℃）になるまでの時間を２時間とし、温度１１００℃で４時間保持し、焼成した。その後、８時間をかけて温度６０℃まで降温し、窒素雰囲気から大気に戻し、温度４０℃以下で取り出した。
【０１４５】
工程６（選別工程）
凝集した粒子を解砕した後に、目開き１５０μｍの篩で篩分して粗大粒子を除去、風力分級を行い微粉を除去し、さらに磁力選鉱により低磁力分を除去して多孔質磁性コアを得た。得られた多孔質磁性コアは、多孔質状で空孔を有していた。
【０１４６】
工程７（充填工程）
多孔質磁性コア１００質量部を混合撹拌機（ダルトン社製の万能撹拌機ＮＤＭＶ型）の撹拌容器内に入れ、表３に示す樹脂溶液１と酸触媒を磁性コア粒子１に滴下した。
【０１４７】
滴下終了後２．５時間そのまま撹拌を続け、多孔質磁性コアの粒子内に樹脂溶液１から得られる樹脂組成物を充填し、充填磁性コア１を得た。充填量は、磁性コア１００質量部対し、樹脂成分の固形分として４．０質量部となるように調整した。
【０１４８】
得られた充填磁性コア１を回転可能な混合容器内に、スパイラル羽根を有する混合機（杉山重工業社製のドラムミキサーＵＤ−ＡＴ型）に移し、窒素雰囲気下で、２℃／分の昇温速度で、撹拌機の設定温度１５０℃に昇温した。この温度で１．０時間加熱撹拌を行い、樹脂を硬化させ、さらに２．０時間、減圧しながら撹拌を続けた。
【０１４９】
その後室温まで冷却し、樹脂が充填、硬化されたフェライト粒子を取り出し、磁力選鉱機を用いて、非磁性物を取り除いた。さらに、振動篩にて粗大粒子を取り除き樹脂が充填された磁性キャリアコア１を得た。得られたキャリアコア１の物性を表２に示す。
【０１５０】
＜磁性キャリアコア２（フェライトコア粒子）の製造例＞
工程１乃至４
磁性キャリアコア１で製造したものを使用した。
【０１５１】
工程５（本焼成工程）
窒素雰囲気下（酸素濃度１．０体積％）で、室温から焼成温度（１２００℃）になるまでの時間を２時間とし、温度１２００℃で６時間保持し、焼成した。その後、８時間をかけて温度６０℃まで降温し、窒素雰囲気から大気に戻し、温度４０℃以下で取り出した。
【０１５２】
工程６（選別工程）
凝集した粒子を解砕した後に、目開き２５０μｍの篩で篩分して粗大粒子を除去し、磁性キャリアコア２を得た。得られたキャリアコア２の物性を表２に示す。
【０１５３】
＜磁性キャリアコア３（磁性体分散型樹脂コア粒子）の製造例＞
個数平均粒径０．３０μｍのマグネタイト粉と、個数平均粒径０．３０μｍのヘマタイト粉に対して、それぞれ４．０質量％のシラン系カップリング剤（３−（２−アミノエチルアミノ）プロピルトリメトキシシラン）を加え、容器内にて１００℃以上で高速混合撹拌し、それぞれの微粒子を処理した。
・フェノール                                                        １０質量部
・ホルムアルデヒド溶液                                                ６質量部
（ホルムアルデヒド４０％、メタノール１０％、水５０％）
・処理したマグネタイト                                              ８４質量部
上記材料と、２８％アンモニア水５質量部、水２０質量部をフラスコに入れ、撹拌、混合しながら３０分間で８５℃まで昇温・保持し、３時間重合反応させて、生成するフェノール樹脂を硬化させた。その後、硬化したフェノール樹脂を３０℃まで冷却し、さらに水を添加した後、上澄み液を除去し、沈殿物を水洗した後、風乾した。次いで、これを減圧下（５ｍｍＨｇ以下）、１８０℃の温度で５時間乾燥して、磁性体が分散された状態の球状の磁性キャリアコア３を得た。得られたキャリアコア３の物性を表２に示す。
【０１５４】
【表２】
0006418992.tif 000003
【０１５５】
＜磁性キャリア１乃至２６の製造例＞
まず、表３に示す樹脂溶液２と、被覆樹脂成分の固形分として５．０質量部の表１に示す無機微粒子１を添加し、さらに溶媒成分を加えて被覆樹脂成分の固形分が５．０％になるように希釈したものを、湿式ビーズミルを用いて混合し、分散液を得た。
【０１５６】
その後減圧下（１．５ｋＰａ）、温度６０℃で維持されている遊星運動型混合機（ホソカワミクロン社製のナウタミキサＶＮ型）に上記分散液を、１００質量部の磁性キャリアコア１に対して、被覆樹脂成分の固形分が２．０質量部になるように投入した。投入方法は、まず１／２の量の分散液を投入し、２０分間溶媒除去及び塗布操作を行い、その後残りの１／２の量の分散液を投入し、２０分間溶媒除去及び塗布操作を行った。
【０１５７】
その後被覆樹脂組成物で被覆された磁性キャリアを、回転可能な混合容器内にスパイラル羽根を有する混合機（杉山重工業社製のドラムミキサーＵＤ−ＡＴ型）に移す。混合容器を１分間に１０回転させて撹拌しながら、窒素雰囲気下に温度１２０℃で２時間熱処理した。得られた磁性キャリア１を、磁力選鉱により低磁力品を分別し、開口１５０μｍの篩を通した後、風力分級器で分級した。体積分布基準の５０％粒径（Ｄ５０）３９．５μｍの磁性キャリア１を得た。得られた磁性キャリア１の各物性値を表４に示す。
【０１５８】
更に、磁性キャリアコア１に変えて、表２に示す磁性キャリアコアを使用し、磁性キャリア１と同様の方法で樹脂溶液２と、表１に示す無機微粒子を、表１に示す添加量で混合し、同様の方法で被覆工程を行うことで、磁性キャリア２乃至２６を得た。得られた磁性キャリア１乃至２６の各物性値を表４に示す。
【０１５９】
【表３】
0006418992.tif 000004
【０１６０】
【表４】
0006418992.tif 000005
【０１６１】
〔トナー１の製造例〕
・結着樹脂（ポリエステル樹脂；Ｔｇ５８℃、酸価１５ｍｇＫＯＨ／ｇ、水酸基価１５ｍｇＫＯＨ／ｇ、ピーク分子量５８００、数平均分子量３５００、重量平均分子量８５０００）                                                              １００質量部
・Ｃ．Ｉ．ピグメントブルー１５：３                                ６．０質量部
・３，５−ジ−ｔ−ブチルサリチル酸アルミニウム化合物              ０．５質量部
・ノルマルパラフィンワックス（融点：７８℃）                      ６．０質量部
上記の処方の材料を、ヘンシェルミキサー（ＦＭ−７５Ｊ型、三井鉱山（株）製）でよく混合した後、温度１３０℃に設定した２軸混練機（ＰＣＭ−３０型、池貝鉄鋼（株）製）にて１０ｋｇ／ｈのＦｅｅｄ量で混練（吐出時の混練物温度は約１５０℃）した。得られた混練物を冷却し、ハンマーミルで粗砕した後、機械式粉砕機（Ｔ−２５０：ターボ工業（株）製）にて１５ｋｇ／ｈｒのＦｅｅｄ量で微粉砕した。そして、重量平均粒径が５．５μｍの粒子を得た。
【０１６２】
得られた粒子を回転式分級機（ＴＴＳＰ１００、ホソカワミクロン（株）製）にて、微粉及び粗粉をカットする分級を行った。重量平均粒径が６．２μｍのシアントナー粒子１を得た。
【０１６３】
さらに、下記材料をヘンシェルミキサー（ＦＭ−７５型、日本コークス社製）に投入し、回転羽根の周速を３５．０（ｍ／ｓｅｃ）とし、混合時間３分で混合することにより、シアントナー粒子１の表面に、下記シリカと酸化チタンを付着させシアントナー１を得た。
・シアントナー粒子１                                              １００質量部
・シリカ                                                          ３．５質量部
（ゾルゲル法で作製したシリカ微粒子にヘキサメチルジシラザン処理１．５質量％で表面処理した後、分級によって所望の粒度分布に調整した、一次粒子径１１０ｎｍのもの。）
・酸化チタン                                                      ０．５質量部
（アナターゼ形の結晶性を有するメタチタン酸をオクチルシラン化合物で表面処理した、一次粒子径４０ｎｍのもの。）
【０１６４】
＜実施例１乃至１９、比較例１乃至７＞
９１質量部の磁性キャリア１に対し、各色トナー１を９質量部加え、振とう機（ＹＳ−８Ｄ型：（株）ヤヨイ製）にて振とうし、各色の二成分系現像剤３００ｇを調製した。振とう機の振幅条件は２００ｒｐｍ、２分間とした。
【０１６５】
一方、１０質量部の磁性キャリア１に対し、各色トナー１を９０質量部加え、常温常湿２３℃／５０％ＲＨの環境において、Ｖ型混合機により５分間混合し、各色の補給用現像剤を得た。
【０１６６】
この二成分系現像剤および補給用現像剤を用いて以下の評価を行った。
【０１６７】
画像形成装置として、キヤノン製カラー複写機ｉｍａｇｅＲＵＮＮＥＲ  ＡＤＶＡＮＣＥ  Ｃ９０７５  ＰＲＯ改造機を用いた。
【０１６８】
上記画像形成装置の各色現像器に、上記の各色の二成分系現像剤を入れ、各色補給用現像剤を入れた補給用現像剤容器を装置にセットした。
【０１６９】
評価は、温度２３℃／湿度５ＲＨ％（以下「Ｎ／Ｌ」）、温度３０℃／湿度８０ＲＨ％（以下「Ｈ／Ｈ」）の環境下で行った。Ｎ／Ｌ環境下における評価では、画像面積比率２％のＦＦＨ出力のチャートを用い、Ｈ／Ｈ環境下における評価では、画像面積比率５０％のＦＦＨ出力のチャートを用いた。ＦＦＨとは、２５６階調を１６進数で表示した値であり、００ｈが２５６階調の１階調目（白地部）であり、ＦＦＨが２５６階調の２５６階調目（ベタ部）である。
【０１７０】
画像出力枚数は、各評価項目によって変更した。
条件：
紙  レーザービームプリンター用紙ＣＳ−８１４（８１．４ｇ／ｍ2）（キヤノンマーケティングジャパン株式会社）
画像形成速度  Ａ４サイズ、フルカラーで８０（枚／ｍｉｎ）で出力できるように改造した。
現像条件  現像コントラストを任意値で調整可能にし、本体による自動補正が作動しないように改造した。
【０１７１】
各色とも、単色で画像が出力できるように改造した。
【０１７２】
各評価項目を以下に示す。
【０１７３】
（１）カブリ（評価Ｕ）
Ｈ／Ｈ環境で画像面積比率５０％のＦＦＨ出力のチャートを４０００００枚出力後、画像比率１００％の００Ｈ出力チャート（Ａ４全面ベタ白画像）を１０枚出力し、白地部分の白色度をリフレクトメーター（東京電色社製）により測定した。その白色度と転写紙の白色度の差からカブリ濃度（％）を算出し、１０枚の中で最もカブリ濃度の高いものを評価した。評価Ｕの判定基準は次の通りである。
Ａ（５点）：０．５％未満（非常に良好）
Ｂ（４点）：０．５％以上１．０％未満（良好）
Ｃ（３点）：１．０％以上１．３％未満（やや良好）
Ｄ（２点）：１．３％以上１．６％未満（普通）
Ｅ（１点）：１．６％以上２．０％未満（カブリがやや目立つ）
Ｆ（０点）：２．０％以上（カブリが目立つ）
【０１７４】
なお高品位画像として使用可能レベルはＡ乃至Ｄである。結果を表５及び６に示す。
【０１７５】
（２）画像濃度ムラ（評価Ｖ）
Ｈ／Ｈ環境で画像面積比率５０％のＦＦＨ出力のチャートを４０００００枚出力後、「画像比率１００％のＦＦＨ出力チャート（Ａ４全面ベタ画像）を１０枚出力した。
【０１７６】
反射濃度は、分光濃度計５００シリーズ（Ｘ−Ｒｉｔｅ社製）により画像濃度を測定し、判断した。
【０１７７】
測定部位は、
画像の先端（先に印刷された方）から０．５ｃｍ位置、画像の左端（先に印刷された方を上側とする）から５．０ｃｍ、１５．０ｃｍ、２５．０ｃｍの３点、
画像の先端から７．０ｃｍ位置、画像の左端から５．０ｃｍ、１５．０ｃｍ、２５．０ｃｍの３点、
画像の先端から１４．０ｃｍ位置、画像の左端から５．０ｃｍ、１５．０ｃｍ、２５．０ｃｍの３点、
画像の先端から２０．０ｃｍ位置、画像の左端から５．０ｃｍ、１５．０ｃｍ、２５．０ｃｍの３点
の合計１２点とし、最も高い画像濃度と最も低い画像濃度の差を求めた。また１０枚のうち最も濃度差のあったものを評価結果とした。評価Ｖの判定基準は次の通りである。
Ａ（５点）：０．０４未満（濃度ムラ無し）
Ｂ（４点）：０．０４以上０．０８未満（目視では確認できない）
Ｃ（３点）：０．０８以上０．１２未満（目視では確認し難い）
Ｄ（２点）：０．１２以上０．１６未満（実使用上問題なし）
Ｅ（１点）：０．１６以上０．２０未満（使用可能レベル）
Ｆ（０点）：０．２０以上（濃度ムラがやや目立つ）
【０１７８】
なお高品位画像として使用可能レベルはＡ乃至Ｄである。結果を表５及び６に示す。
【０１７９】
（３）濃度バラツキ
Ｈ／Ｈ環境で画像面積比率５０％のＦＦＨ出力のチャートを４０００００枚出力した画像のうち、１００００枚毎の画像のＦＦＨベタ部の濃度を測定した。４０枚の中で、最も高い画像濃度と最も低い画像濃度の差を求めた（評価Ｗ）。評価Ｗの判定基準は次の通りである。
Ａ（１０点）：０．０４未満（濃度バラツキ無し）
Ｂ（８点）：０．０４以上０．０８未満（目視では確認できない）
Ｃ（６点）：０．０８以上０．１２未満（目視では確認し難い）
Ｄ（４点）：０．１２以上０．１６未満（実使用上問題なし）
Ｅ（２点）：０．１６以上０．２０未満（使用可能レベル）
Ｆ（０点）：０．２０以上（濃度ムラがやや目立つ）
【０１８０】
同様に、Ｎ／Ｌ環境で画像面積比率２％のＦＦＨ出力のチャートを４０００００枚出力した画像のうち、１００００枚毎の画像のＦＦＨベタ部の濃度を測定した。４０枚の中で、最も高い画像濃度と最も低い画像濃度の差を求めた（評価Ｘ）。評価Ｘの判定基準は次の通りである。
Ａ（５点）：０．０４未満（濃度バラツキ無し）
Ｂ（４点）：０．０４以上０．０８未満（目視では確認できない）
Ｃ（３点）：０．０８以上０．１２未満（目視では確認し難い）
Ｄ（２点）：０．１２以上０．１６未満（実使用上問題なし）
Ｅ（１点）：０．１６以上０．２０未満（使用可能レベル）
Ｆ（０点）：０．２０以上（濃度ムラがやや目立つ）
【０１８１】
（４）放置前後の画像濃度差
Ｈ／Ｈ環境で画像面積比率５０％のＦＦＨ出力のチャートを４０００００枚出力後、同じ環境において、２４時間静置した後、５０％のＦＦＨ出力のチャートを１枚出力した。
【０１８２】
４０００００枚目の画像と、２４時間静置した後の画像の濃度差を求めた（評価Ｙ）。
【０１８３】
評価Ｙの判定基準は以下の通りである。
Ａ（５点）：０．０４未満（濃度差無し）
Ｂ（４点）：０．０４以上０．０８未満（目視では確認し難い）
Ｃ（３点）：０．０８以上０．１２未満（実使用上問題なし）
Ｄ（２点）：０．１２以上０．１６未満（使用可能レベル）
Ｅ（１点）：０．１６以上０．２０未満（濃度差がやや目立つ）
Ｆ（０点）：０．２０以上（濃度差が目立つ）
【０１８４】
また、Ｎ／Ｌ環境で画像面積比率２％のＦＦＨ出力のチャートを４０００００枚出力後、本体を静置し、環境が２４時間後にＨ／Ｈ環境になるよう、徐々に温度、湿度を変化させた。２４時間後、２％のＦＦＨ出力のチャートを１枚出力した。
【０１８５】
４０００００枚目の画像と、２４時間静置した後の画像の濃度差を求めた（評価Ｚ）。
Ａ（１０点）：０．０４未満（濃度差無し）
Ｂ（８点）：０．０４以上０．０８未満（目視では確認し難い）
Ｃ（６点）：０．０８以上０．１２未満（実使用上問題なし）
Ｄ（４点）：０．１２以上０．１６未満（使用可能レベル）
Ｅ（２点）：０．１６以上０．２０未満（濃度差がやや目立つ）
Ｆ（０点）：０．２０以上（濃度差が目立つ）
【０１８６】
なお高品位画像として使用可能レベルはＡ乃至Ｄである。結果を表５及び６に示す。
【０１８７】
（５）総合判定
上記評価項目（１）乃至（７）における評価ランクを数値化し合計値を以下の基準により判定を行った。
Ａ：３７以上４０以下（非常に良好）
Ｂ：３４以上３６以下（良好）
Ｃ：３０以上３３以下（やや良好）
Ｄ：２１以上２９以下（高画質複写機として許容レベル）
Ｅ：１７以上２０以下（本発明において高品質の複写機として使用困難）
Ｆ：１６以下（本発明において実使用上不可レベル）
【０１８８】
結果を表６に示す。
【０１８９】
実施例１では、いずれの評価においても、非常に良好な結果であった。
【０１９０】
実施例２、３は無機微粒子の品種違いであるが、実施例１と同様に非常に良好な結果であった。
【０１９１】
実施例４は、電気伝導率がやや高いためＨＨの濃度バラツキに若干の影響が見られた。
【０１９２】
実施例５乃至７は、結晶化度がやや高く、電気伝導率がやや低いため、ＮＬ環境の濃度バラツキや、評価Ｚのような環境変化を伴う放置前後の濃度差に若干の影響が見られた。
【０１９３】
実施例８、１０、１２は、本発明の無機微粒子の添加量が減るにつれて、放置後濃度差やＮＬ環境での濃度バラツキに影響が出ていることがわかる。これは添加量が少ないと、本発明の無機微粒子の効果が小さくなることによる影響である。また、実施例９、１１、１３では、本発明の無機微粒子の添加量を増やしていくことで、ＨＨ環境での評価に影響が出ていることがわかる。これは添加量が多いと、帯電性にバラツキが生じやすくなっているためと考える。
【０１９４】
以上から、本発明の磁性キャリアは、無機微粒子を適正量添加することで、優れた効果を発揮することがわかる。
【０１９５】
実施例１０、１２、１４では、磁性キャリアの電流値が小さくなるに従い、放置後濃度差やＮＬ環境での濃度バラツキに影響が出ていることがわかる。また、実施例１１、１３、１５では、磁性キャリアの電流値が高くなるに従い、ＨＨ環境の評価結果や、放置後の帯電維持性に若干の影響が生じることがわかる。
【０１９６】
以上から、本発明の磁性キャリアは、電流値を適正にすることで、本発明に使用する無機微粒子の効果を最大限に発揮することができる。
【０１９７】
実施例１６では、電気伝導率が低いため、特にＮＬ環境の濃度バラツキや、評価Ｚのような環境変化を伴う放置前後の濃度差に若干の影響が見られた。また実施例１７では、電気伝導率が高いため、ＨＨ環境における評価結果に影響が見られた。
【０１９８】
実施例１８では、結晶化度が高く、評価Ｚのような環境変化を伴う放置前後の濃度差に影響が見られた。
【０１９９】
実施例１９では、無機微粒子の水分吸着性の影響でカブリや濃度ムラに影響が見られた。
【０２００】
しかし実施例１乃至１９の評価は、総合判定で使用上問題無かった。
【０２０１】
比較例１、２では、電気伝導率が小さ過ぎるため、ＮＬ環境の濃度バラツキ、放置後の画像濃度差に影響が出た。
【０２０２】
比較例３では、電気伝導率が大き過ぎるため、ＨＨ環境での評価や放置後の画像濃度差に影響が出た。
【０２０３】
比較例４、５では、結晶化度が大き過ぎるため、画像濃度のバラツキ、放置後の画像濃度差に影響が出た。
【０２０４】
比較例６、７では、水分吸着率が高過ぎるため、ＨＨ環境での評価に大きく影響が出たが、特に比較例７は、全ての評価において厳しい結果となった。
【０２０５】
【表５】
0006418992.tif 000006
【０２０６】
【表６】
0006418992.tif 000007
【符号の説明】
【０２０７】
１、１Ｋ、１Ｙ、１Ｃ、１Ｍ：静電潜像担持体、２、２Ｋ、２Ｙ、２Ｃ、２Ｍ：帯電器、３、３Ｋ、３Ｙ、３Ｃ、３Ｍ：露光器、４、４Ｋ、４Ｙ、４Ｃ、４Ｍ：現像器、５：現像容器、６、６Ｋ、６Ｙ、６Ｃ、６Ｍ：現像剤担持体、７：マグネット、８：規制部材、９：中間転写体、１０Ｋ、１０Ｙ、１０Ｃ、１０Ｍ：中間転写帯電器、１１：転写帯電器、１２：転写材（記録媒体）、１３：定着器、１４：中間転写体クリーナー、１５、１５Ｋ、１５Ｙ、１５Ｃ、１５Ｍ：クリーナー、１６：前露光、１７：円筒状容器、１８：下部電極、１９：支持台座、２０：上部電極、２１：磁性キャリア又はキャリアコア、２２：エレクトロメーター、２３：処理コンピュータ、ｄ１：試料が無い時の間隙、ｄ２：試料を充填した時の間隙
【図１】
0006418992.tif 000008
【図２】
0006418992.tif 000009
【図３】
0006418992.tif 000010
【図４】
0006418992.tif 000011